(57)【要約】  レーザ光が照射されて情報が光学的に記録、又は再生される光学的情報記憶媒体の製造方法を提供する。本発明の光学的情報記憶媒体の製造方法は、第二の基板１２の両側に、レーザ光をガイドするための凹凸パターンを形成し、凹凸パターンに情報記録層４１、４２を成膜し、第二の基板１２における一方の情報記憶層４１の成膜面に、紫外線硬化樹脂２２を介して第一の基板１１を貼合し、第二の基板１２における他方の情報記憶層４２の成膜面に、紫外線硬化樹脂２２を介して第三の基板１３を貼合する。
2010047023.tif 000002
【特許請求の範囲】
【請求項１】
第二の基板の両側に、レーザ光をガイドするための凹凸パターンを形成し、
前記凹凸パターンに情報記録層を成膜し、
前記第二の基板における一方の情報記憶層の成膜面に、紫外線硬化樹脂を介して第一の基板を貼合し、
前記第二の基板における他方の情報記憶層の成膜面に、紫外線硬化樹脂を介して第三の基板を貼合することを特徴とする光学的情報記憶媒体の製造方法。
【請求項２】
前記両面に情報記憶層が成膜された第二の基板と、前記第三の基板とは、紫外線硬化樹脂を介して複数、繰り返して貼合することを特徴とする請求項１に記載の光学的情報記憶媒体の製造方法。
【請求項３】
第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射し、
第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射し、
前記いずれか一つのモールドを前記第一の紫外線硬化樹脂との界面で分離して凹凸パターンを転写し、前記凹凸パターンの転写面に情報記憶層を成膜し、
前記情報記憶層の成膜面に第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射し、
前記第二の基板に残存する前記モールドを、前記第一の紫外線硬化樹脂との界面で分離して凹凸パターンを転写し、前記凹凸パターンの転写面に情報記憶層を成膜し、
前記情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射することを特徴とする光学的情報記録媒体の製造方法。
【請求項４】
第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、前記情報記憶層の成膜面に第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射する工程と、前記第二の基板に残存する前記モールドを、前記第一の紫外線硬化樹脂との界面で分離して凹凸パターンを転写し、前記凹凸パターンの転写面に情報記憶層を成膜する工程と、により第二の構造体を作製し、
前記請求項１又は２の製造方法により作製された第一の構造体と前記第二の構造体とを用い、前記第一の構造体の第三の基板に前記第二の紫外線硬化樹脂を塗布し、前記第二の紫外線硬化樹脂の塗布面に第二の構造体における情報記憶層の成膜面を貼合し、前記第二の紫外線硬化樹脂をスピンコート法により展開した後、外部から紫外線を照射することを特徴とする光学的情報記録媒体の製造方法。
【請求項５】
第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、により第三の構造体を二つ作製し、
一方の前記第三の構造体における情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射して第四の構造体を作製し、
前記第四の構造体の第三の基板に第二の紫外線硬化樹脂を塗布し、前記第二の紫外線硬化樹脂の塗布面に、他方側の前記第三の構造体における情報記憶層の成膜面を貼合し、前記第二の紫外線硬化樹脂をスピンコート法により展開した後、外部から紫外線を照射し、
前記他方側の第三の構造体側に残存するモールドを、前記第一の紫外線硬化樹脂との界面で分離して凹凸パターンを転写し、前記凹凸パターンの転写面に情報記憶層を成膜し、
前記情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射し、
前記第四の構造体側に残存するモールドを、前記第一の紫外線硬化樹脂との界面で分離して凹凸パターンを転写し、前記凹凸パターンの転写面に情報記憶層を成膜し、
前記情報記憶層の成膜面に前記第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射することを特徴とする光学的情報記録媒体の製造方法。
【請求項６】
第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、前記第二の基板に残存するモールドを前記第一の紫外線硬化樹脂との界面で分離して凹凸パターンを転写し、前記凹凸パターンの転写面に情報記憶層を成膜する工程と、を複数回繰り返して行い、前記第二の基板の両面に第一の紫外線硬化樹脂により凹凸パターンが形成され、さらにその上に情報記憶層が成膜された複数の第五の構造体を作製し、
第一の基板に第二の紫外線硬化樹脂を塗布し、前記第二の紫外線硬化樹脂の塗布面に少なくとも一つの第五の構造体における一方の情報記憶層の成膜面を貼合し、前記第二の紫外線硬化樹脂をスピンコート法により展開した後、外部から紫外線を照射する工程と、前記第五の構造体における他方側の情報記憶層の成膜面に、第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射する工程とを含み、第一の基板上に、第五の構造体と第三の基板とを、第二の紫外線硬化樹脂を介して、交互に複数回、積層、貼合することを特徴とする光学的情報記録媒体の製造方法。
【請求項７】
前記第一の紫外線硬化樹脂の膜厚は０．５μｍ以上５μｍ以下の範囲にあることを特徴とする請求項３乃至６のいずれか１項に記載の光学的情報記録媒体の製造方法。
【請求項８】
前記第二の紫外線硬化樹脂の膜厚は０．５μｍ以上５μｍ以下の範囲にあることを特徴とする請求項３乃至６のいずれか１項に記載の光学的情報記録媒体の製造方法。
【請求項９】
前記第一の基板の板厚は９０μｍ以上１２００μｍ以下の範囲にあることを特徴とする請求項３乃至６のいずれか１項に記載の光学的情報記録媒体の製造方法。
【請求項１０】
請求項１乃至請求項９のいずれか１項に記載の光学的情報記録媒体の製造方法により作製したことを特徴とする光学的情報記録媒体。
【請求項１１】
前記第一の紫外線硬化樹脂の膜厚は０．５μｍ以上５μｍ以下の範囲にあることを特徴とする請求項１０に記載の光学的情報記録媒体。
【請求項１２】
前記第二の紫外線硬化樹脂の膜厚は０．５μｍ以上５μｍ以下の範囲にあることを特徴とする請求項１０に記載の光学的情報記録媒体。
【請求項１３】
前記第一の基板の板厚は９０μｍ以上１２００μｍ以下の範囲にあることを特徴とする請求項１０に記載の光学的情報記録媒体。
【発明の詳細な説明】
【技術分野】
【０００１】
本発明は、レーザ光が照射されて情報が光学的に記録、又は再生される光学的情報記憶媒体及びその製造方法に関する。
【背景技術】
【０００２】
近年のデジタル情報化社会の急速な進展に伴い、代表的なストレージデバイスである光ディスクの大容量化が求められており、各所で精力的に開発が進められている。現在商品化されているφ１２０ｍｍ光ディスクでは、ピット長が０．１μｍ〜０．２μｍで１５ＧＢ〜３０ＧＢ程度の容量である。次世代及び次々世代では最短ピット長を短くすることで容量を増加させる試みが検討されている。それにはDeep UVレーザ光や電子線による原盤作製が行われている。Deep UVレーザ光により作製された最短ピット長の一例としては８０ｎｍ、電子線では４０ｎｍ程度の非常に短いピットの形成が報告されている。最短ピット長が４０ｎｍ程度の場合、約５００ＧＢ／１２ｃｍの容量と推定される。【０００３】
このような高密度記録／再生に用いる光ディスク基板は、前述した光ディスクの原盤から複製パターンを転写したスタンパを用い、射出成型法により作製される（特許文献１乃至３を参照）。【０００４】
もう一つの大容量化の方法としては、上述した光ディスク基板上の凹凸パターン上に情報記録層を成膜する。そして、紫外線硬化樹脂を用いて、第二の凹凸パターンを設ける。この凹凸パターン上に成膜を行った後、さらに紫外線硬化樹脂を用いて、第三の凹凸パターンを設け、成膜を行う。これらの工程を繰り返し行うことで、複数の情報記録層を有する光学的情報記録媒体を得る。【０００５】
また、更なる大容量化の施策としては、上述したような一枚の光ディスク媒体に複数の情報記録層を有する多層光ディスク媒体を、一つのカートリッジに複数枚収納する。これにより、光ディスクシステムの大容量化を目指している。
【先行技術文献】
【特許文献】
【０００６】
【特許文献１】特開２００５−３３２４９３号公報
【特許文献２】特開２００６−５９５３３号公報
【特許文献３】特開２００８−１７６８７９号公報
【発明の概要】
【発明が解決しようとする課題】
【０００７】
しかしながら、上述した背景技術には、以下に示すような問題点がある。
すなわち、一枚の光ディスク媒体に複数の情報記録層を有する多層光ディスク媒体を、一つのカートリッジに複数枚収納している。しかし、光ディスクシステム当りの記憶容量を大容量化するためには、一枚の光ディスク媒体の中に設ける情報記録層を可能な限り多くする必要がある。そのため、情報記録層の多層化が一般的に行われている。この場合、関連する技術では、各々の情報記録層を形成する凹凸パターンとスペーサ層の合計膜厚は概略２０μｍ〜６０μｍの範囲にあることが一般的である。ここで凹凸パターンは紫外線硬化樹脂、スペーサ層は紫外線硬化樹脂又は透明なシートで形成される。【０００８】
図２０に、例えば２層の情報記録層を有する光学的情報記録媒体の断面図を示す。基板１０１は、射出成型で凹凸パターンが成型される。当該基板１０１上に、第一の情報記録層１０２が成膜される。第一の情報記憶層１０２上に紫外線硬化樹脂１０３を介して、透明なシートが接着される。当該透明なシートはスペーサ層１０４として機能する。当該透明なシート上に紫外線硬化樹脂１０５により、凹凸パターンが形成される。当該紫外線硬化樹脂１０５上に第二の情報記録層１０６が成膜される。第二の情報記憶層１０６上に基板１０８が紫外線硬化樹脂１０７を介して接着される。その結果、２層の情報記録層を有する光学的情報記録媒体が得られる。【０００９】
図２１に、４層の情報記録層を有する光学的情報記録媒体の断面図を示す。ここでは、詳細な製造方法は省略するが、基板１０１は、射出成型で凹凸パターンが成型される。当該基板１０１上に、第一の情報記録層１０２が成膜される。第一の情報記憶層１０２上に紫外線硬化樹脂１０３を用いて、スペーサ層を兼ねた凹凸パターンが作製される。そして、第一の情報記憶層１０２及び紫外線硬化樹脂１０３が順次成膜及び積層される。その結果、４層の情報記録層を有する光学的情報記録媒体が得られる。【００１０】
図２２に、別の２層の情報記録層を有する光学的情報記録媒体の断面図を示す。基板１０１は、射出成型で凹凸パターンが成型される。当該基板１０１上に、第一の情報記録層１０２が成膜される。第一の情報記憶層１０２上に紫外線硬化樹脂１０３を用いて、スペーサ層を兼ねた凹凸パターンが形成される。紫外線硬化樹脂１０３上に第二の情報記録層１０６が成膜される。第二の情報記憶層１０６上に基板１０８が紫外線硬化樹脂１０７を介して接着される。その結果、２層の情報記録層を有する光学的情報記録媒体（２層媒体）が得られる。【００１１】
図２０に示したスペーサ層が透明なシートで形成された２層媒体は、第一の情報記録層１０２及び第二の情報記録層１０６が順次上述した手順により形成される。このとき、第二の情報記録層１０６を成膜するための凹凸パターンの形成やその後の情報記録層の成膜プロセスにおいて何らかの問題が生じる場合がある。この場合、それまで行ってきた凹凸パターン形成、成膜、シート接着等のプロセスが全て無駄となる。【００１２】
図２１に示した４層の情報記録層を有する光学的情報記録媒体は、最後の４層目の凹凸パターン作製プロセスや成膜プロセスで何らかの問題が生じる場合がある。この場合、それまで行ってきた凹凸パターン形成、成膜、シート接着等のプロセスが全て無駄となる。そのため、時間、コストの損失は上述した２層の情報記録層を有する光学的情報記録媒体に比べて、更に大きいものとなる。【００１３】
図２２に示した２層の情報記憶層を有する光学的情報記憶媒体は、図２０に示した２層媒体と同様に第一の情報記録層１０２及び第二の情報記録層１０６が順次上述した手順により形成される。このとき、第二の情報記録層１０６を成膜するための凹凸パターン及びスペーサ層の形成プロセス等で問題が生じる場合がある。この場合、それまで行ってきた凹凸パターン形成、成膜等のプロセスが全て無駄となる。【００１４】
このような問題点は、多層光学的情報記録媒体の情報記録層の層数が多くなればなるほど、発生する確率が高くなる。これにより、多層光学的情報記録媒体の歩留まりを悪化させる大きな原因となっている。【００１５】
本発明はかかる問題点に鑑みてなされたものであって、歩留まりの良い光学的情報記憶媒体及び製造方法を提供することにある。
【課題を解決するための手段】
【００１６】
本発明に係る光学的情報記憶媒体の製造方法は、第二の基板の両側に、レーザ光をガイドするための凹凸パターンを形成し、前記凹凸パターンに情報記録層を成膜し、前記第二の基板における一方の情報記憶層の成膜面に、紫外線硬化樹脂を介して第一の基板を貼合し、前記第二の基板における他方の情報記憶層の成膜面に、紫外線硬化樹脂を介して第三の基板を貼合する。【００１７】
本発明に係る光学的情報記録媒体の製造方法は、第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射し、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射し、前記いずれか一つのモールドを前記第一の紫外線硬化樹脂との界面で分離して凹凸パターンを転写し、前記凹凸パターンの転写面に情報記憶層を成膜し、前記情報記憶層の成膜面に第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射し、前記第二の基板に残存する前記モールドを、前記第一の紫外線硬化樹脂との界面で分離して凹凸パターンを転写し、前記凹凸パターンの転写面に情報記憶層を成膜し、前記情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射する。【００１８】
本発明に係る光学的情報記録媒体の製造方法は、第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、前記情報記憶層の成膜面に第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射する工程と、前記第二の基板に残存する前記モールドを、前記第一の紫外線硬化樹脂との界面で分離して凹凸パターンを転写し、前記凹凸パターンの転写面に情報記憶層を成膜する工程と、により第二の構造体を作製し、上述の製造方法により作製された第一の構造体と前記第二の構造体とを用い、前記第一の構造体の第三の基板に前記第二の紫外線硬化樹脂を塗布し、前記第二の紫外線硬化樹脂の塗布面に第二の構造体における情報記憶層の成膜面を貼合し、前記第二の紫外線硬化樹脂をスピンコート法により展開した後、外部から紫外線を照射する。【００１９】
本発明に係る光学的情報記録媒体の製造方法は、第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、により第三の構造体を二つ作製し、一方の前記第三の構造体における情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射して第四の構造体を作製し、前記第四の構造体の第三の基板に第二の紫外線硬化樹脂を塗布し、前記第二の紫外線硬化樹脂の塗布面に、他方側の前記第三の構造体における情報記憶層の成膜面を貼合し、前記第二の紫外線硬化樹脂をスピンコート法により展開した後、外部から紫外線を照射し、前記他方側の第三の構造体側に残存するモールドを、前記第一の紫外線硬化樹脂との界面で分離して凹凸パターンを転写し、前記凹凸パターンの転写面に情報記憶層を成膜し、前記情報記憶層の成膜面に第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射し、前記第四の構造体側に残存するモールドを、前記第一の紫外線硬化樹脂との界面で分離して凹凸パターンを転写し、前記凹凸パターンの転写面に情報記憶層を成膜し、前記情報記憶層の成膜面に前記第二の紫外線硬化樹脂を塗布し、前記第二の紫外線硬化樹脂の塗布面に第一の基板を貼合し、前記第二の紫外線硬化樹脂をスピンコート法により展開した後、外部から紫外線を照射する。【００２０】
本発明に係る光学的情報記録媒体の製造方法は、第二の基板の一方の面に第一の紫外線硬化樹脂を塗布し、前記第一の紫外線硬化樹脂の塗布面に、微細パターンが予め形成されたモールドを貼合し、前記第一の紫外線硬化樹脂をスピンコート法により展開した後、外部から紫外線を照射する工程と、第二の基板の他方の面にも第一の紫外線硬化樹脂を塗布し、前記第一の紫外線硬化樹脂の塗布面に、微細パターンが予め形成された別のモールドを貼合し、前記第一の紫外線硬化樹脂をスピンコート法により展開した後、外部から紫外線を照射する工程と、前記いずれか一つのモールドを前記第一の紫外線硬化樹脂との界面で分離して凹凸パターンを転写し、前記凹凸パターンの転写面に情報記憶層を成膜する工程と、前記第二の基板に残存するモールドを前記第一の紫外線硬化樹脂との界面で分離して凹凸パターンを転写し、前記凹凸パターンの転写面に情報記憶層を成膜する工程と、を複数回繰り返して行い、前記第二の基板の両面に第一の紫外線硬化樹脂により凹凸パターンが形成され、さらにその上に情報記憶層が成膜された複数の第五の構造体を作製し、第一の基板に第二の紫外線硬化樹脂を塗布し、前記第二の紫外線硬化樹脂の塗布面に少なくとも一つの第五の構造体における一方の情報記憶層の成膜面を貼合し、前記第二の紫外線硬化樹脂をスピンコート法により展開した後、外部から紫外線を照射する工程と、前記第五の構造体における他方側の情報記憶層の成膜面に、第二の紫外線硬化樹脂を塗布し、前記第二の紫外線硬化樹脂の塗布面に第三の基板を貼合し、前記第二の紫外線硬化樹脂をスピンコート法により展開した後、外部から紫外線を照射する工程とを含み、第一の基板上に、第五の構造体と第三の基板とを、第二の紫外線硬化樹脂を介して、交互に複数回、積層、貼合する。
【発明の効果】
【００２１】
本発明によれば、歩留まりの良い光学的情報記憶媒体及び製造方法を提供することができる。
【図面の簡単な説明】
【００２２】
【図１Ａ】本発明の第一の実施例の光学的情報記憶媒体の製造方法を示す工程図である。
【図１Ｂ】本発明の第一の実施例の光学的情報記憶媒体の製造方法を示す工程図である。
【図１Ｃ】本発明の第一の実施例の光学的情報記憶媒体の製造方法を示す工程図である。
【図１Ｄ】本発明の第一の実施例の光学的情報記憶媒体の製造方法を示す工程図である。
【図２Ａ】本発明の第一の実施例の光学的情報記憶媒体の製造方法を示す工程図である。
【図２Ｂ】本発明の第一の実施例の光学的情報記憶媒体の製造方法を示す工程図である。
【図２Ｃ】本発明の第一の実施例の光学的情報記憶媒体の製造方法を示す工程図である。
【図２Ｄ】本発明の第一の実施例の光学的情報記憶媒体の製造方法を示す工程図である。
【図３Ａ】本発明の第一の実施例の光学的情報記憶媒体の製造方法を示す工程図である。
【図３Ｂ】本発明の第一の実施例の光学的情報記憶媒体の製造方法を示す工程図である。
【図３Ｃ】本発明の第一の実施例の光学的情報記憶媒体の製造方法を示す工程図である。
【図４Ａ】本発明の第一の実施例の光学的情報記憶媒体の製造方法を示す工程図である。
【図４Ｂ】本発明の第一の実施例の光学的情報記憶媒体の製造方法を示す工程図である。
【図４Ｃ】本発明の第一の実施例の光学的情報記憶媒体の製造方法により作製された光学的情報記憶媒体を概略的に示す断面図である。
【図５Ａ】本発明の第二の実施例の光学的情報記憶媒体の製造方法を示す工程図である。
【図５Ｂ】本発明の第二の実施例の光学的情報記憶媒体の製造方法を示す工程図である。
【図５Ｃ】本発明の第二の実施例の光学的情報記憶媒体の製造方法を示す工程図である。
【図５Ｄ】本発明の第二の実施例の光学的情報記憶媒体の製造方法を示す工程図である。
【図６Ａ】本発明の第二の実施例の光学的情報記憶媒体の製造方法を示す工程図である。
【図６Ｂ】本発明の第二の実施例の光学的情報記憶媒体の製造方法を示す工程図である。
【図６Ｃ】本発明の第二の実施例の光学的情報記憶媒体の製造方法を示す工程図である。
【図６Ｄ】本発明の第二の実施例の光学的情報記憶媒体の製造方法を示す工程図である。
【図７Ａ】本発明の第二の実施例の光学的情報記憶媒体の製造方法を示す工程図である。
【図７Ｂ】本発明の第二の実施例の光学的情報記憶媒体の製造方法を示す工程図である。
【図７Ｃ】本発明の第二の実施例の光学的情報記憶媒体の製造方法を示す工程図である。
【図８Ａ】本発明の第二の実施例の光学的情報記憶媒体の製造方法を示す工程図である。
【図８Ｂ】本発明の第二の実施例の光学的情報記憶媒体の製造方法を示す工程図である。
【図９】本発明の第二の実施例の光学的情報記憶媒体の製造方法により作製された光学的情報記憶媒体を概略的に示す断面図である。
【図１０Ａ】本発明の第三の実施例の光学的情報記憶媒体の製造方法を示す工程図である。
【図１０Ｂ】本発明の第三の実施例の光学的情報記憶媒体の製造方法を示す工程図である。
【図１０Ｃ】本発明の第三の実施例の光学的情報記憶媒体の製造方法を示す工程図である。
【図１０Ｄ】本発明の第三の実施例の光学的情報記憶媒体の製造方法を示す工程図である。
【図１１Ａ】本発明の第三の実施例の光学的情報記憶媒体の製造方法を示す工程図である。
【図１１Ｂ】本発明の第三の実施例の光学的情報記憶媒体の製造方法を示す工程図である。
【図１１Ｃ】本発明の第三の実施例の光学的情報記憶媒体の製造方法を示す工程図である。
【図１１Ｄ】本発明の第三の実施例の光学的情報記憶媒体の製造方法を示す工程図である。
【図１２Ａ】本発明の第三の実施例の光学的情報記憶媒体の製造方法を示す工程図である。
【図１２Ｂ】本発明の第三の実施例の光学的情報記憶媒体の製造方法を示す工程図である。
【図１２Ｃ】本発明の第三の実施例の光学的情報記憶媒体の製造方法を示す工程図である。
【図１３Ａ】本発明の第三の実施例の光学的情報記憶媒体の製造方法を示す工程図である。
【図１３Ｂ】本発明の第三の実施例の光学的情報記憶媒体の製造方法を示す工程図である。
【図１３Ｃ】本発明の第三の実施例の光学的情報記憶媒体の製造方法を示す工程図である。
【図１４Ａ】本発明の第三の実施例の光学的情報記憶媒体の製造方法を示す工程図である。
【図１４Ｂ】本発明の第三の実施例の光学的情報記憶媒体の製造方法を示す工程図である。
【図１４Ｃ】本発明の第三の実施例の光学的情報記憶媒体の製造方法を示す工程図である。
【図１５Ａ】本発明の第三の実施例の光学的情報記憶媒体の製造方法を示す工程図である。
【図１５Ｂ】本発明の第三の実施例の光学的情報記憶媒体の製造方法を示す工程図である。
【図１５Ｃ】本発明の第三の実施例の光学的情報記憶媒体の製造方法により作製された光学的情報記憶媒体を概略的に示す断面図である。
【図１６Ａ】本発明の第四の実施例の光学的情報記憶媒体の製造方法を示す工程図である。
【図１６Ｂ】本発明の第四の実施例の光学的情報記憶媒体の製造方法を示す工程図である。
【図１６Ｃ】本発明の第四の実施例の光学的情報記憶媒体の製造方法を示す工程図である。
【図１６Ｄ】本発明の第四の実施例の光学的情報記憶媒体の製造方法を示す工程図である。
【図１７Ａ】本発明の第四の実施例の光学的情報記憶媒体の製造方法を示す工程図である。
【図１７Ｂ】本発明の第四の実施例の光学的情報記憶媒体の製造方法を示す工程図である。
【図１７Ｃ】本発明の第四の実施例の光学的情報記憶媒体の製造方法を示す工程図である。
【図１７Ｄ】本発明の第四の実施例の光学的情報記憶媒体の製造方法を示す工程図である。
【図１８Ａ】本発明の第四の実施例の光学的情報記憶媒体の製造方法を示す工程図である。
【図１８Ｂ】本発明の第四の実施例の光学的情報記憶媒体の製造方法を示す工程図である。
【図１９】本発明の第四の実施例の光学的情報記憶媒体の製造方法により作製された光学的情報記憶媒体を概略的に示す断面図である。
【図２０】関連する技術の２層の情報記憶層を有する光学的情報記憶媒体を概略的に示す断面図である。
【図２１】関連する技術の４層の情報記憶層を有する光学的情報記憶媒体を概略的に示す断面図である。
【図２２】関連する技術の２層の情報記憶層を有する光学的情報記憶媒体を概略的に示す断面図である。
【図２３】一般的な光学的情報記憶媒体を概略的に示す断面図である。
【図２４】層間クロストークの概念図である。
【図２５】可撓性を有する光学的情報記憶媒体の記憶再生方法を示す図である。
【発明を実施するための形態】
【００２３】
以下、本発明を適用した具体的な実施例について、図面を参照しながら詳細に説明する。但し、本発明が以下の実施例に限定される訳ではない。また、説明を明確にするため、以下の記載及び図面は、適宜、簡略化されている。
【００２４】
以下に述べる実施例では、モールドとして透明スタンパを用いた。透明スタンパには、光ディスク用のプリフォーマット又はランド及びグルーブ溝が形成される。透明スタンパは必要に応じて石英ガラス上にパターンが刻まれたスタンパやポリカーボネイト（ＰＣ）基板にパターンが刻まれたスタンパを用いた。第一の基板としては、必要に応じて、厚さ９０μｍ以上１２００μｍ以下の範囲にあるＰＣ基板を用いた。第二の基板及び第三の基板としては、厚さ２０μｍ以上３０μｍ以下の範囲にあるＰＣフィルム基板を用いた。
【００２５】
また、以下に述べる実施例で用いた各々の紫外線硬化樹脂は、塗布前に予め真空中で脱泡した紫外線硬化樹脂を用いた。これは、紫外線硬化樹脂を塗布装置に注入する際に、稀に混入する微小な気泡が、塗布された紫外線硬化樹脂中に入ることを防ぐためのものである。
【００２６】
＜第一の実施例＞
以下、本発明の第一の実施例について、図１〜図４を参照して具体的に説明する。ここでは、２層の情報記録層を有する光学的情報記録媒体の作製プロセスについて説明する。
【００２７】
本実施例では、モールドとしてポリカーボネイトスタンパ（ＰＣスタンパ）を用いた。ＰＣスタンパは、射出成型により大量複製される。第一の基板は、レーザ光が照射される側に配置される。第一の基板としては、凹凸パターンが表面に形成されていない平坦なポリカーボネイト基板（ＰＣ基板）を用いた。第一の基板の厚さは１００μｍである。第二の基板は、紫外線硬化樹脂を介して凹凸パターンが両面（上下面）に形成される。第二の基板としては、ポリカーボネイトフィルム基板（ＰＣフィルム基板）を用いた。第二の基板の厚さは２５μｍである。第一及び第二の基板以外の基板である第三の基板としては、ポリカーボネイトフィルム基板（ＰＣフィルム基板）を用いた。第三の基板の厚さは２５μｍである。また、第一の紫外線硬化樹脂２１及び第二の紫外線硬化樹脂２２の設定膜厚は各々１μｍとした。ちなみに、第二の基板の両面に凹凸パターンを形成するべく塗布される紫外線硬化樹脂を第一の紫外線硬化樹脂とし、他の紫外線硬化樹脂を第二の紫外線硬化樹脂とした。
【００２８】
以下に、図１〜図４を用いて光学的情報記憶媒体の作製の手順を示す。
先ず、図１Ａに示すように、第二の基板１２の一方の面に第一の紫外線硬化樹脂２１を塗布する。そして、図１Ｂ、Ｃに示すように、第一の紫外線硬化樹脂２１の塗布面にモールド３０を貼合する。モールド３０には、微細パターンが予め形成されている。さらに第一の紫外線硬化樹脂２１をスピンコート法により展開した後、外部から紫外線を照射する。
【００２９】
次に、図１Ｄに示すように、第二の基板１２の他方の面にも第一の紫外線硬化樹脂２１を塗布する。そして、図２Ａ、Ｂに示すように、第一の紫外線硬化樹脂２１が塗布された面に、別のモールド３１を貼合する。モールド３１には、微細パターンが予め形成されている。さらに第一の紫外線硬化樹脂２１をスピンコート法により展開した後、外部から紫外線を照射する。
【００３０】
次に、図２Ｃに示すように、一方のモールド３１を第一の紫外線硬化樹脂２１との界面で分離して凹凸パターンを転写する。そして、図２Ｄに示すように、当該凹凸パターンの転写面に情報記憶層４１を成膜する。
【００３１】
次に、図３Ａ、Ｂに示すように、情報記憶層４１の成膜面に第二の紫外線硬化樹脂２２を塗布する。そして、第二の紫外線硬化樹脂２２の塗布面に第一の基板１１を貼合する。さらに当該第二の紫外線硬化樹脂２２をスピンコート法により展開した後、外部から紫外線を照射する。
【００３２】
次に、図３Ｃに示すように、第二の基板１２に残存するモールド３０を、第一の紫外線硬化樹脂２１との界面で分離して凹凸パターンを転写する。そして、図４Ａに示すように、当該凹凸パターンの転写面に情報記憶層４２を成膜する。
【００３３】
次に、図４Ｂ、Ｃに示すように、情報記憶層４２の成膜面に第二の紫外線硬化樹脂２２を塗布する。そして、当該第二の紫外線硬化樹脂２２が塗布された面に第三の基板１３を貼合する。さらに当該第二の紫外線硬化樹脂２２をスピンコート法により展開した後、外部から紫外線を照射する。
【００３４】
つまり、第二の基板１２の両側に、レーザ光をガイドするための凹凸パターンを形成し、当該凹凸パターンに情報記録層４１、４２を形成している。情報記録層４１、４２が設けられた第二の基板１２と、当該基板１２とは異なる基板１１、１３とを紫外線硬化樹脂２２を用いて交互に積層している。その結果、２層の情報記録層４１、４２を有する貼合タイプの光学的情報記憶媒体が得られる。つまり、厚さ１００μｍの第一の基板１１上に、厚さ２５μｍの第二の基板１２の両面に、レーザ光をガイドする微細な凹凸パターンと情報記録層４１、４２が形成される。さらに厚さ２５μｍの第三の基板１３がダミー基板とされる。この光学的情報記憶媒体は、第二の基板１２の両面に、ほぼ同時に凹凸パターンの作製、及び転写がなされる。そのため、万が一転写プロセスに問題が生じた場合でも、比較的プロセスの初期段階でプロセスを中止することが可能となる。従って、従来の光学的情報記録媒体の作製時のような無駄なプロセスを行う必要がなくなる。よって、良好な品質の再生信号を得ることのできる多層光学的情報記録媒体を、歩留まりを低下させることなく、安定して提供することが可能となる。
【００３５】
ここで、用いるレーザ光の波長が４０５ｎｍの場合、レーザ光をガイドする微細な凹凸パターン深さは、当該凹凸パターンがランド及びグルーブのスパイラル溝の場合には３２ｎｍ程度、ＲＯＭピットの場合には６４ｎｍ程度が必要となる。従って、凹凸パターンを形成する第一の紫外線硬化樹脂２１の膜厚は少なくとも５０ｎｍ程度あればよい。しかし、紫外線硬化樹脂をスピンコート法で塗布、展開する場合、樹脂膜厚が５０ｎｍ程度と薄いと、塗布面の細かな凹凸や表面付着物の影響によりきれいに塗布することが難しい。
【００３６】
そのため、樹脂を塗布、スピン展開し、紫外線硬化した後の樹脂膜厚が０．５μｍ以上の範囲にあることが望ましい。例えば、紫外線硬化後の樹脂膜厚を１μｍになるように調整した場合、ディスク面内の樹脂膜厚は０．９μｍ〜１．１μｍの範囲にあることが膜厚の計測によって確認できた。
【００３７】
同様に、各々の基板を接着するために用いた第二の紫外線硬化樹脂２２も、樹脂を塗布、スピン展開し、紫外線硬化した後の樹脂膜厚が０．５μｍ以上の範囲にあることが望ましい。例えば、紫外線硬化後の樹脂膜厚を１μｍになるように調整した場合、接着後の樹脂膜厚は０．９μｍ〜１．１μｍの範囲にあることが膜厚の計測によって確認できた。これらの樹脂膜厚の変動は、設定膜厚に対して、プラス／マイナス１０％程度変動しており、ピーク幅では２０％の変動があることが判る。
【００３８】
ところで、図２３は、一般的な多層光学的情報記録媒体を示した断面図である。図２３の構成では、基板上に複数の情報記録層（図２３の例では、全部でｎ＋１層）がスペーサ層を介して積層されている。明細書においては、レーザ光の入射面に最も近い側の情報記録層をＬ０、レーザ入射面から２番目の情報記録層をＬ１、その次の情報記憶層をＬ２、という順序で各情報記録層を識別することとする。図中のＬ０、Ｌ１・・・Ｌｎの情報記録層は、各々凹凸パターン上に設けられているが、図中では凹凸パターンは省略してある。スペーサ層は複数の情報記録層を接着する役割を果たす。それと共に、層間のクロストークを低減する役割を果たしている。ここで、層間のクロストークとは、図２４に示されるように、他の情報記憶層からの反射光成分を指している（ここでは情報記憶層Ｌ０再生時の情報記憶層Ｌ１からの反射光成分）。当該反射光成分は、ある所定の情報記録層からの再生時に得られる再生信号に含まれる。
【００３９】
層間のクロストークは再生信号の変調度を低下させ、再生信号の品質を劣化させる要因となる。スペーサ層が厚いほど層間クロストークを低減できる。その一方で、情報の記録あるいは再生に用いられる集光ビームの球面収差はスペーサ層が厚くなるほど増大し、再生信号の品質を劣化させてしまう。従って、スペーサ層の厚さは、層間クロストーク低減及び球面収差増大のトレードオフを考慮して最適化されることが必要である。具体的に云うと、図２２に示すように、情報記録層１０６を成膜するための凹凸パターン及びスペーサ層が紫外線硬化樹脂で形成されている場合には、この樹脂膜厚は最小でも２０μｍ程度の厚みが必要である。ここで、この紫外線硬化樹脂はスピンコート法で基板上に塗布、展開されることが一般的である。このような方法では概略塗布膜厚の１０％〜２０％程度は塗布膜厚が変動する。例えば塗布膜厚が２０μｍと仮定した場合、２μｍ〜４μｍ程度塗布膜厚が変動することで、上述した層間クロストークや球面収差に影響を与える。当該影響は再生信号の品質を劣化させる要因となる。
【００４０】
このようにスペーサ層の厚さは、層間クロストーク低減及び球面収差増大のトレードオフを考慮して、本発明においても最適化されることが必要である。
本実施例の光学的情報記憶媒体における情報記憶層４１（Ｌ０）を再生する場合には、層間クロストークの影響を及ぼすスペーサ層は、第二の基板１２の膜厚と第二の基板１２の両側に設けられた第一の紫外線硬化樹脂２１で形成された凹凸パターンの膜厚を合計した部分になる。すなわち、スペーサ層は２６．８μｍ〜２７．２μｍの範囲にあることが判る。これは設定値２７μｍに対してプラス／マイナス０．７％程度の膜厚変動である。この程度の変動であれば、上述した層間クロストークや球面収差に何等影響を及ぼすレベルではない。ちなみに、スペーサ層の設定値を２７μｍとしたのは、第二の基板１２の厚みが２５μｍであり、その両側に設けた第一の紫外線硬化樹脂２１の厚みが各々１μｍだからである。
【００４１】
ここで、レーザ光は第一の基板１１を通過して、情報記憶層Ｌ０及びＬ１に入射する。なお、本実施例で示した光学的情報記録媒体のトータルの厚みは１５４μｍ（１００＋１＋１＋２５＋１＋１＋２５＝１５４μｍ）である。これ自体は自立性がなく、可撓性を有する。そのため、光学的情報記憶媒体を、図２５に示すように、０．２ｍｍのスペーサを介してスペーサ外周近傍に複数の孔を設けたディスク回転安定化板と共に回転させ、信号の再生を行った。上述した系を用いて実際に情報記憶層Ｌ０の信号を再生した結果、ビット誤り率は１．１×１０−５程度であり、特に問題なく信号を再生できることが確認できた。
【００４２】
一方、第一の紫外線硬化樹脂２１及び第二の紫外線硬化樹脂２２の膜厚が１μｍを超えて厚くなった場合には、ある程度の範囲までは球面収差補正を行うことで対応可能である。しかし、収差補正の範囲を超えてしまう場合には、再生信号品質が劣化することになる。
【００４３】
表１に、第一の紫外線硬化樹脂２１及び第二の紫外線硬化樹脂２２の設定膜厚を０．５μｍ〜６μｍの範囲で変化させた場合の各々の紫外線硬化樹脂の膜厚と情報記憶層Ｌ０再生時のビット誤り率の関係を示す。なお、ここで、スペーサ層の厚みは上述したように、第二の基板１２の膜厚と第二の基板１２の両側に設けられた第一の紫外線硬化樹脂２１で形成された凹凸パターンの膜厚を合計したものになる。そのため、第二の基板１２の厚みは、第二の基板１２の膜厚と第二の基板１２の両側に設けられた第一の紫外線硬化樹脂２１で形成された凹凸パターンの膜厚の合計が常に２７μｍとなるように、１５μｍ〜２６μｍの範囲で変化させた。なお、上述した２層の情報記録層を有する貼合タイプの光学的情報記録媒体の場合には、第二の紫外線硬化樹脂２２の厚みは、第一の紫外線硬化樹脂２１と同じように変化させた。ここでは、第二の紫外線硬化樹脂２２の厚みは、層間クロストークや球面収差に直接影響を与えるわけではない。
【００４４】
【表１】
2010047023.tif 000003
表１に示した測定結果より、各々の樹脂膜厚が５μｍ以下であれば、ビット誤り率も低く、信号品質に問題ないことが判る。
【００４５】
以上の事から膜厚変動の要因になりやすい紫外線硬化樹脂膜厚をできるだけ薄くすることで樹脂膜厚の変動を小さくできる。そのため、第一の紫外線硬化樹脂２１の膜厚は０．５μｍ〜５μｍ（０．５μｍ以上５μｍ以下）の範囲にあることが望ましい。
【００４６】
このように本実施例では、層間クロストークや球面収差に影響を及ぼす情報記録層間のスペーサ層における膜厚の大部分を薄いＰＣフィルム基板で形成した。ＰＣフィルムは膜厚変動が少ないからである。さらに層間の接着用樹脂やレーザ光をガイドするための凹凸パターンやピット等は５μｍ以下の紫外線硬化樹脂で形成した。よって、各々の情報記録層において信号品質の高い再生信号が得られる。
【００４７】
光ディスクシステムの記録容量の大容量化のためには、一枚の光ディスク媒体に複数の情報記録層を有する多層光ディスク媒体を、一つのカートリッジにできるだけ多く収納する必要がある。このためには、一枚当りの光ディスク媒体の厚みをできる限り、薄くする必要がある。従来の多層光学的情報記録媒体の主たる基板は、板厚が６００μｍ〜１２００μｍのものが一般的に用いられている。このような厚い基板を用いる場合には、あまり多数の光ディスク媒体を一つのカートリッジに収納することが困難であった。本実施例では、第一の基板として、従来から用いられている６００μｍや１２００μｍの厚い基板の代わりに、厚さ１００μｍ程度の薄い基板を用いた。当該基板の上に、複数の情報記録層を順次積層したことで、同じ容積のカートリッジに収納できる光学的情報記録媒体の枚数が飛躍的に増える。そのため、単位体積当りの記録容量を格段に増加させることが可能となり、容易に光ディスクシステムの大容量化が実現できる。
【００４８】
＜第一の比較例＞
比較例として、図２２に示したスペーサ層の膜厚を第一の実施例と同様に計測した。当該スペーサ層は、２層の情報記録層を有する光学的情報記録媒体の紫外線硬化樹脂１０３を用いて形成された凹凸パターンを兼ねたものである。なお、射出成型で凹凸パターンが成型された基板１０１としては、厚さが０．６ｍｍのＰＣ基板を用いた。また、ダミーの貼合用基板１０８としては、厚みが０．６ｍｍのＰＣ基板を用いた。このような光学的情報記録媒体は一般的に用いられている２層の情報記録層を有する光学的情報記録媒体と同じ形態である。
【００４９】
スペーサ層の膜厚を計測した結果、膜厚は、膜厚設定値２７μｍに対して、２４．３μｍ〜２９．５μｍの範囲にあることが判った。このように樹脂膜厚が厚くなると紫外線硬化後の樹脂膜厚の変動幅も大きくなる。その割合としては、第一の実施例に示した変動幅とほぼ等しく、ピーク幅で設定値の約２０％程度の変動である。この光学的情報記録媒体の情報記憶層Ｌ０を再生した際のビット誤り率は１．８×１０−４であり、やや誤り率が高いことが判る。
【００５０】
従って、第一の実施例に示したように、スペーサ層の大部分を厚みが一定のフィルム基板で形成することが好ましい。さらに接着層及びレーザ光をガイドする微細な凹凸パターンの部分を紫外線硬化樹脂で形成することが好ましい。これにより、信号品質に優れた多層の光学的情報記録媒体を得られる。
【００５１】
なお、本比較例で示した光学的情報記録媒体のトータルの厚みは６５３μｍ（６００＋２７＋１＋２５＝６５３μｍ）である。第一の実施例に示したように、第一の基板１１及び第三の基板１３として比較的薄いフィルム基板を用いることで媒体のトータルとしての厚みは１５４μｍとなる。第一の実施例の光学的情報記憶媒体は、本比較例の光学的情報記憶媒体と比較すると、２層の情報記録層の記録容量に差はないが約１／４の厚みに圧縮できる。これにより同じ高さのカートリッジ、例えば高さ３０ｍｍのカートリッジに隙間なく詰めた場合、第一の実施例の光学的情報記憶媒体では１９３枚、本比較例の光学的情報記憶媒体では４４枚収納できる。つまり、第一の実施例の光学的情報記憶媒体を用いた方が記録容量を約４倍に高めることが可能となる。
【００５２】
＜第二の実施例＞
次に、第二の実施例として、４層の情報記録層を有する光学的情報記録媒体の作製プロセスについて説明する。ちなみに、本実施例では、上記第一の実施例の光学的情報記憶媒体を第一の構造体として用いて、第二の構造体と共に光学的情報記憶媒体を成している。
【００５３】
本実施例では、モールドとしてポリカーボネイトスタンパ（ＰＣスタンパ）を用いた。ＰＣスタンパは、射出成型により大量複製される。第一の基板は、最上層及び最下層に配置される。第一の基板としては、凹凸パターンが表面に形成されていない平坦なポリカーボネイト基板（ＰＣ基板）を用いた。第一の基板の厚さは１００μｍである。第二の基板は、紫外線硬化樹脂を介して凹凸パターンが両面（上下面）に形成される。第二の基板としては、ポリカーボネイトフィルム基板（ＰＣフィルム基板）を用いた。第二の基板の厚さは２５μｍである。第一及び第二の基板以外の基板である第三の基板としては、ポリカーボネイトフィルム基板（ＰＣフィルム基板）を用いた。第三の基板の厚さは２５μｍである。また、第一の紫外線硬化樹脂２１及び第二の紫外線硬化樹脂２２の設定膜厚は各々１μｍとした。本実施例でも、第二の基板に凹凸パターンを形成するべく塗布される紫外線硬化樹脂を第一の紫外線硬化樹脂とし、他の紫外線硬化樹脂を第二の紫外線硬化樹脂とした。
【００５４】
以下に、図５〜図９を用いて光学的情報記憶媒体の作製の手順を示す。
先ず、図５Ａに示すように、第二の基板１２の一方の面に第一の紫外線硬化樹脂２１を塗布する。そして、図５Ｂ、Ｃに示すように、第一の紫外線硬化樹脂２１の塗布面に、モールド３０を貼合する。モールド３０には、微細パターンが予め形成されている。さらに当該第一の紫外線硬化樹脂２１をスピンコート法により展開した後、外部から紫外線を照射する。
【００５５】
次に、図５Ｄに示すように、第二の基板１２の他方の面にも第一の紫外線硬化樹脂２１を塗布する。そして、図６Ａ、Ｂに示すように、第一の紫外線硬化樹脂２１の塗布面に、別のモールド３１を貼合する。モールド３１には、微細パターンが予め形成されている。さらに当該第一の紫外線硬化樹脂２１をスピンコート法により展開した後、外部から紫外線を照射する。
【００５６】
次に、図６Ｃに示すように、一方のモールド３１を第一の紫外線硬化樹脂２１との界面で分離して凹凸パターンを転写する。そして、図６Ｄに示すように、当該凹凸パターンの転写面に情報記憶層４１を成膜する。
【００５７】
次に、図７Ａに示すように、情報記憶層４１の成膜面に第二の紫外線硬化樹脂２２を塗布する。そして、図７Ｂに示すように、第二の紫外線硬化樹脂２２の塗布面に第一の基板１１を貼合する。さらに当該第二の紫外線硬化樹脂２２をスピンコート法により展開した後、外部から紫外線を照射する。
【００５８】
次に、図７Ｃに示すように、第二の基板１２に残存するモールド３０を、第一の紫外線硬化樹脂２１との界面で分離して凹凸パターンを転写する。そして、図８Ａに示すように、当該凹凸パターンの転写面に情報記憶層４２を成膜する。その結果、第二の構造体が作製される。
【００５９】
次に、図８Ｂに示すように、当該第二の構造体と、上記第一の実施例によって作製した第一の構造体とを用い、第一の構造体の第三の基板１３に第二の紫外線硬化樹脂２２を塗布する。そして、当該第二の紫外線硬化樹脂２２の塗布面に、第二の構造体における情報記憶層４２の成膜面を貼合する。さらに当該第二の紫外線硬化樹脂２２をスピンコート法により展開した後、外部から紫外線を照射すると、図９に示すように、４層の情報記録層（Ｌ０〜Ｌ３）を有する光学的情報記録媒体が得られる。
【００６０】
つまり、本実施例も、第二の基板１２の両側に、レーザ光をガイドするための凹凸パターンを形成し、当該凹凸パターンに情報記録層４１、４２を形成している。情報記録層４１、４２が設けられた第二の基板１２と、当該基板１２とは異なる基板１１、１３とを紫外線硬化樹脂２２を用いて交互に積層している。このように本実施例も、第二の基板１２の両面に、ほぼ同時に凹凸パターンの作製、及び転写がなされる。そのため、万が一転写プロセスに問題が生じた場合でも、比較的プロセスの初期段階でプロセスを中止することが可能となる。従って、従来の光学的情報記録媒体の作製時のような無駄なプロセスを行う必要がなくなる。よって、良好な品質の再生信号を得ることのできる多層光学的情報記録媒体を、歩留まりを低下させることなく、安定して提供することが可能となる。
【００６１】
このような構成の光学的情報記憶媒体は、レーザ光が第一の基板１１を透過して、各情報記憶層（Ｌ０〜Ｌ３）に入射され、情報の記録再生が行われる。なお、上述した４層の情報記録層を有する光学的情報記録媒体のトータルの厚みは、２０８μｍ程度である。当該光学的情報記憶媒体は、図２５に示した構成で各々の情報記録層に対して情報の記録再生が行われる。
【００６２】
ここで、情報記憶層Ｌ０及びＬ２の信号を再生する場合には、第一の実施例で述べたように層間クロストークに影響を及ぼすスペーサ層の厚みとしては、第二の基板１２とその両側に形成された第一の紫外線硬化樹脂２１からなる凹凸パターンの厚みである。この場合には第一の紫外線硬化樹脂２１の膜厚の変動が層間クロストークに影響を及ぼす。そのため、樹脂膜厚は第一の実施例で説明したように０．５μｍ〜５μｍの範囲にあることが望ましい。
【００６３】
一方、情報記憶層Ｌ１を再生する場合には、図９に示したように、層間クロストークに影響を及ぼすスペーサ層の厚みとしては、第三の基板１３とその両側に形成された第二の紫外線硬化樹脂２２からなる接着層の厚みである。この場合には第二の紫外線硬化樹脂２２の膜厚変動が層間クロストークに影響を及ぼす。
【００６４】
表２に、第一の紫外線硬化樹脂２１及び第二の紫外線硬化樹脂２２の設定膜厚を０．５μｍ〜６μｍの範囲で変化させた場合の各々の樹脂の膜厚と情報記憶層Ｌ１再生時のビット誤り率の関係を示す。なお、情報記憶層Ｌ１再生時に、層間クロストークに影響を与えるスペーサ層の厚みは上述したように、第三の基板１３の膜厚と第三の基板１３の両側に設けられた第二の紫外線硬化樹脂２２で形成された凹凸パターンの膜厚を合計したものになる。そのため、第三の基板１３の厚みは、第三の基板１３の膜厚と第三の基板１３の両側に設けられた第二の紫外線硬化樹脂２２で形成された凹凸パターンの膜厚の合計が常に２７μｍとなるように、１５μm〜２６μmの範囲で変化させた。
【００６５】
また、上述した４層の情報記録層を有する貼合タイプの光学的情報記録媒体の場合には、第一の紫外線硬化樹脂２１の厚みの変動は、情報記憶層Ｌ０及びＬ２の信号再生時の層間クロストークに影響を与えるパラメータとなる。そのため、第二の基板１２の厚みは、第二の基板１２の膜厚と第二の基板１２の両側に設けられた第一の紫外線硬化樹脂２１で形成された凹凸パターンの膜厚の合計が常に２７μｍとなるように、１５μｍ〜２６μｍの範囲で変化させた。
【００６６】
【表２】
2010047023.tif 000004
表２に示した測定結果より、各々の樹脂膜厚が５μｍ以下であれば、ビット誤り率も低く、信号品質に問題ないことが判る。
【００６７】
以上の事から膜厚変動の要因になりやすい紫外線硬化樹脂膜厚をできるだけ薄くすることで樹脂膜厚の変動を小さくできる。そのため、第一の紫外線硬化樹脂２１及び第二の紫外線硬化樹脂２２の膜厚は、各々０．５μｍ〜５μｍの範囲にあることが望ましい。
【００６８】
このように本実施例では、層間クロストークや球面収差に影響を及ぼす情報記録層間のスペーサ層における膜厚の大部分を、膜厚変動の少ない薄いＰＣフィルム基板で形成した。さらに層間の接着用樹脂やレーザ光をガイドするための凹凸パターンやピット等は５μｍ以下の紫外線硬化樹脂で形成した。よって、各々の情報記録層において信号品質の高い再生信号が得られる。
【００６９】
しかも本実施例でも、第一の基板として、従来から用いられている６００μｍや１２００μｍの厚い基板の代わりに、厚さ１００μｍ程度の薄い基板を用いた。当該基板の上に、複数の情報記録層を順次積層した。これにより、同じ容積のカートリッジに収納できる光学的情報記録媒体の枚数が飛躍的に増える。そのため、単位体積当りの記録容量を格段に増加させることが可能となり、容易に光ディスクシステムの大容量化が実現できる。
【００７０】
＜第三の実施例＞
次に、第三の実施例として、第二の実施例とは異なる４層の情報記録層を有する光学的情報記録媒体の作製プロセスについて説明する。ちなみに、本実施例では、第三の構造体と第四の構造体とを用いて、光学的情報記憶媒体を成している。
【００７１】
本実施例では、モールドとしてポリカーボネイトスタンパ（ＰＣスタンパ）を用いた。ＰＣスタンパは、射出成型により大量複製される。第一の基板は最下層に配置される。第一の基板としては、凹凸パターンが表面に形成されていない平坦なポリカーボネイト基板（ＰＣ基板）を用いた。第一の基板の厚さは１００μｍである。第二の基板には、紫外線硬化樹脂を介して凹凸パターンが両面（上下面）に形成される。第二の基板としては、ポリカーボネイトフィルム基板（ＰＣフィルム基板）を用いた。第二の基板の厚さは２５μｍである。第一及び第二の基板以外の基板である第三の基板としては、ポリカーボネイトフィルム基板（ＰＣフィルム基板）を用いた。第三の基板の厚さは２５μｍである。また、第一の紫外線硬化樹脂２１及び第二の紫外線硬化樹脂２２の設定膜厚は各々１μｍとした。本実施例でも、第二の基板の両面に凹凸パターンを形成するべく塗布される紫外線硬化樹脂を第一の紫外線硬化樹脂とし、他の紫外線硬化樹脂を第二の紫外線硬化樹脂とした。
【００７２】
以下に、図１０〜図１５を用いて光学的情報記憶媒体の作製の手順を示す。
先ず、図１０Ａに示すように、第二の基板１２の一方の面に第一の紫外線硬化樹脂２１を塗布する。そして、図１０Ｂ、Ｃに示すように、第一の紫外線硬化樹脂２１の塗布面に、モールド３０を貼合する。モールド３０には、微細パターンが予め形成されている。さらに当該第一の紫外線硬化樹脂２１をスピンコート法により展開した後、外部から紫外線を照射する。
【００７３】
次に、図１０Ｄに示すように、第二の基板１２の他方の面にも第一の紫外線硬化樹脂２１を塗布する。そして、図１１Ａ、Ｂに示すように、第一の紫外線硬化樹脂２１の塗布面に、別のモールド３１を貼合する。モールド３１には、微細パターンが予め形成されている。さらに当該第一の紫外線硬化樹脂２１をスピンコート法により展開した後、外部から紫外線を照射する。
【００７４】
次に、図１１Ｃに示すように、一方のモールド３１を第一の紫外線硬化樹脂２１との界面で分離して凹凸パターンを転写する。そして、図１１Ｄに示すように、当該凹凸パターンの転写面に情報記憶層４１を成膜し、第三の構造体を作製する。さらに上記工程を繰り返して、もう一つ第三の構造体を作製する。
【００７５】
次に、図１２Ａに示すように、一方の第三の構造体における情報記憶層４１の成膜面に、第二の紫外線硬化樹脂２２を塗布する。そして、図１２Ｂに示すように、第二の紫外線硬化樹脂２２の塗布面に第三の基板１３を貼合する。さらに当該第二の紫外線硬化樹脂２２をスピンコート法により展開した後、外部から紫外線を照射して第四の構造体を作製する。
【００７６】
次に、図１２Ｃに示すように、第四の構造体の第三の基板１３に第二の紫外線硬化樹脂２２を塗布する。そして、図１３Ａに示すように、第二の紫外線硬化樹脂２２の塗布面に、他方側の第三の構造体における情報記憶層４１の成膜面を貼合する。さらに当該第二の紫外線硬化樹脂２２をスピンコート法により展開した後、外部から紫外線を照射する。
【００７７】
次に、図１３Ｂに示すように、他方側の第三の構造体側に残存するモールド３０を、第一の紫外線硬化樹脂２１との界面で分離して凹凸パターンを転写する。そして、図１３Ｃに示すように、当該凹凸パターンの転写面に情報記憶層４２を成膜する。
【００７８】
次に、図１４Ａに示すように、情報記憶層４２の成膜面に第二の紫外線硬化樹脂２２を塗布する。そして、図１４Ｂに示すように、第二の紫外線硬化樹脂２２の塗布面に、第三の基板１３を貼合する。さらに当該第二の紫外線硬化樹脂２２をスピンコート法により展開した後、外部から紫外線を照射する。
【００７９】
次に、図１４Ｃに示すように、第四の構造体側に残存するモールド３０を、第一の紫外線硬化樹脂２１との界面で分離して凹凸パターンを転写する。そして、図１５Ａに示すように、当該凹凸パターンの転写面に情報記憶層４３を成膜する。
【００８０】
次に、図１５Ｂに示すように、情報記憶層４３の成膜面に第二の紫外線硬化樹脂２２を塗布する。そして、図１５Ｃに示すように、第二の紫外線硬化樹脂２２の塗布面に第一の基板１１を貼合する。さらに当該第二の紫外線硬化樹脂２２をスピンコート法により展開した後、外部から紫外線を照射する。その結果、４層の情報記録層（Ｌ０〜Ｌ３）を有する光学的情報記録媒体が得られる。
【００８１】
つまり、本実施例も、第二の基板１２の両側に、レーザ光をガイドするための凹凸パターンを形成し、当該凹凸パターンに情報記録層４１、４２を形成している。情報記録層４１、４２が設けられた第二の基板１２と、当該基板１２とは異なる基板とを紫外線硬化樹脂を用いて交互に積層している。このように本実施例も、第二の基板１２の両面に、ほぼ同時に凹凸パターンの作製、及び転写がなされる。そのため、万が一転写プロセスに問題が生じた場合でも、比較的プロセスの初期段階でプロセスを中止することが可能となる。従って、従来の光学的情報記録媒体の作製時のような無駄なプロセスを行う必要がなくなる。そのため、良好な品質の再生信号を得ることのできる多層光学的情報記録媒体を、歩留まりを低下させることなく、安定して提供することが可能となる。
【００８２】
このような構成の光学的情報記憶媒体は、レーザ光が第一の基板１１を透過して、各情報記憶層Ｌ０〜Ｌ３に入射され、情報の記録再生が行われる。なお、上述した４層の情報記録層を有する光学的情報記録媒体のトータルの厚みは、２０８μｍ程度である。当該光学的情報記憶媒体は、図２５に示した構成で各々の情報記録層に対して情報の記録再生が行われる。図１５Ｃに示した光学的情報記憶媒体の各情報記憶層Ｌ０〜Ｌ３の再生時のビット誤り率は、１．２×１０−５〜１．５×１０−５の範囲内にある。そのため、本実施例に示したプロセスにより作製した光学的情報記憶媒体も特に問題ないことが確認できた。
【００８３】
なお、本実施例でも、層間クロストークや球面収差に影響を及ぼす情報記録層間のスペーサ層における膜厚の大部分を、膜厚変動の少ない薄いＰＣフィルム基板で形成した。さらに層間の接着用樹脂やレーザ光をガイドするための凹凸パターンやピット等は５μｍ以下の紫外線硬化樹脂で形成した。よって、各々の情報記録層において信号品質の高い再生信号が得られる。
【００８４】
しかも本実施例でも、第一の基板として、従来から用いられている６００μｍや１２００μｍの厚い基板の代わりに、厚さ１００μｍ程度の薄い基板を用いた。当該基板の上に、複数の情報記録層を順次積層した。これにより、同じ容積のカートリッジに収納できる光学的情報記録媒体の枚数が飛躍的に増える。そのため、単位体積当りの記録容量を格段に増加させることが可能となり、容易に光ディスクシステムの大容量化が実現できる。
【００８５】
＜第四の実施例＞
次に、第四の実施例として、第一の実施例〜第三の実施例とは異なる多層の情報記録層を有する光学的情報記録媒体の製造の手順について説明する。
【００８６】
本実施例では、モールドとしてポリカーボネイトスタンパ（ＰＣスタンパ）を用いた。ＰＣスタンパは、射出成型により大量複製される。第一の基板は最下層に配置される。第一の基板としては、凹凸パターンが表面に形成されていない平坦なポリカーボネイト基板（ＰＣ基板）を用いた。第一の基板の厚さは１００μｍである。第二の基板には、紫外線硬化樹脂を介して凹凸パターンが両面（上下面）に形成される。第二の基板としては、ポリカーボネイトフィルム基板（ＰＣフィルム基板）を用いた。第二の基板の厚さは２５μｍである。第一及び第二の基板以外の基板である第三の基板としては、ポリカーボネイトフィルム基板（ＰＣフィルム基板）を用いた。第三の基板の厚さは２５μｍである。また、第一の紫外線硬化樹脂２１及び第二の紫外線硬化樹脂２２の設定膜厚は各々１μｍとした。本実施例でも、第二の基板の両面に凹凸パターンを形成するべく塗布される紫外線硬化樹脂を第一の紫外線硬化樹脂とし、他の紫外線硬化樹脂を第二の紫外線硬化樹脂とした。
【００８７】
以下に、図１６〜図１９を用いて光学的情報記憶媒体の製造の手順を示す。
先ず、図１６Ａに示すように、第二の基板１２の一方の面に第一の紫外線硬化樹脂２１を塗布する。そして、図１６Ｂ、Ｃに示すように、第一の紫外線硬化樹脂２１の塗布面に、モールド３０を貼合する。モールド３０は、微細パターンが予め形成されている。さらに当該第一の紫外線硬化樹脂２１をスピンコート法により展開した後、外部から紫外線を照射する。
【００８８】
次に、図１６Ｄに示すように、第二の基板１２の他方の面にも第一の紫外線硬化樹脂２１を塗布する。そして、図１７Ａ、Ｂに示すように、第一の紫外線硬化樹脂２１の塗布面に、別のモールド３１を貼合する。モールド３１は、微細パターンが予め形成されている。さらに当該第一の紫外線硬化樹脂２１をスピンコート法により展開した後、外部から紫外線を照射する。
【００８９】
次に、図１７Ｃに示すように、一方のモールド３１を第一の紫外線硬化樹脂２１との界面で分離して凹凸パターンを転写する。そして、図１７Ｄに示すように、当該凹凸パターンの転写面に情報記憶層４１を成膜する。
【００９０】
次に、図１８Ａに示すように、第二の基板１２に残存するモールド３０を第一の紫外線硬化樹脂２１との界面で分離して凹凸パターンを転写する。そして、図１８Ｂに示すように、当該凹凸パターンの転写面に情報記憶層４２を成膜する。
【００９１】
上述した工程を複数回繰り返して行い、複数の第五の構造体を作製する。第五の構造体は、第二の基板１２の両面に第一の紫外線硬化樹脂２１により凹凸パターンが形成されている。さらにその上に情報記憶層４１、４２が成膜されている。
【００９２】
次に、図１９に示すように、第一の基板１１上に、第五の構造体と第三の基板１３とを、第二の紫外線硬化樹脂２２を介して、交互に複数回、積層、貼合する。具体的に云うと、第一の基板１１に第二の紫外線硬化樹脂２２を塗布し、当該第二の紫外線硬化樹脂２２の塗布面に、第五の構造体における情報記憶層４２（但し、情報記憶層４１でも可能）の成膜面を貼合する。そして、当該第二の紫外線硬化樹脂２２をスピンコート法により展開した後、外部から紫外線を照射する。
【００９３】
さらに当該第五の構造体における他方側の情報記憶層４１（但し、情報記憶層４２でも可能）の成膜面に、第二の紫外線硬化樹脂２２を塗布し、当該第二の紫外線硬化樹脂２２の塗布面に第三の基板１３を貼合する。当該第二の紫外線硬化樹脂２２をスピンコート法により展開した後、外部から紫外線を照射する。そして、当該第三の基板１３上に、さらに第五の構造体と第三の基板１３とを、第二の紫外線硬化樹脂２２を介して、交互に複数回、積層、貼合する。その結果、複数の情報記録層を有する光学的情報記録媒体が得られる。
【００９４】
つまり、本実施例も、第二の基板１２の両側に、レーザ光をガイドするための凹凸パターンを形成し、当該凹凸パターンに情報記録層４１、４２を形成している。情報記録層４１、４２が設けられた第二の基板１２と、当該基板１２とは異なる基板とを紫外線硬化樹脂を用いて交互に積層している。このように本実施例も、第二の基板１２の両面に、ほぼ同時に凹凸パターンの作製、及び転写がなされる。そのため、万が一転写プロセスに問題が生じた場合でも、比較的プロセスの初期段階でプロセスを中止することが可能となる。従って、従来の光学的情報記録媒体の作製時のような無駄なプロセスを行う必要がなくなる。そのため、良好な品質の再生信号を得ることのできる多層光学的情報記録媒体を、歩留まりを低下させることなく、安定して提供することが可能となる。
【００９５】
このような構成の光学的情報記憶媒体は、レーザ光が第一の基板１１を透過して、各情報記憶層Ｌ０〜Ｌｎに入射され、情報の記録再生が行われる。なお、上述した複数層の情報記録層を有する光学的情報記録媒体も、図２５に示した構成で各々の情報記録層に対して情報の記録再生が行われる。
【００９６】
なお、本実施例でも、層間クロストークや球面収差に影響を及ぼす情報記録層間のスペーサ層における膜厚の大部分を、膜厚変動の少ない薄いＰＣフィルム基板で形成した。さらに層間の接着用樹脂やレーザ光をガイドするための凹凸パターンやピット等は５μｍ以下の紫外線硬化樹脂で形成した。よって、各々の情報記録層において信号品質の高い再生信号が得られる。すなわち、第一の紫外線硬化樹脂２１及び第二の紫外線硬化樹脂２２の膜厚の範囲は、第一の実施例〜第三の実施例に述べた範囲と同等であり、何等変わるものではない。
【００９７】
しかも本実施例でも、第一の基板として、従来から用いられている６００μｍや１２００μｍの厚い基板の代わりに、厚さ１００μｍ程度の薄い基板を用いた。当該基板の上に、複数の情報記録層を順次積層した。これにより、同じ容積のカートリッジに収納できる光学的情報記録媒体の枚数が飛躍的に増える。そのため、単位体積当りの記録容量を格段に増加させることが可能となり、容易に光ディスクシステムの大容量化が実現できる。
【００９８】
但し、第五の構造体と第三の基板１３とを第二の紫外線硬化樹脂２２を介して複数回、積層、貼合した後に、第一の基板１１を第二の紫外線硬化樹脂２２を介して貼合しても良い。
【００９９】
上述した第一の実施例〜第四の実施例では、一枚あたりの光ディスク媒体の厚みをできる限り薄くするために第一の基板１１として、厚さ１００μｍのＰＣフィルム基板を用いた例を示した。しかし、必要に応じて第一の基板１１の厚さは、９０μｍ〜１２００μｍの範囲の基板を用いても問題はない。開口数（ＮＡ）が０．８５の光学系の光ヘッドを用いる場合には、図２５に示したような光学系により、基板の厚さが９０μｍ〜１１０μｍのＰＣフィルム基板を第一の基板として用いることができる。また、同じＮＡが０．８５の光学系の光ヘッドを用いる場合でも、すでに製品化されているＢｌｕｅ−ｒａｙタイプの光ディスク媒体のように１１００μｍの基板上に複数の情報記録層を積層し、最後にレーザ光入射側の基板を厚さが９０μｍ〜１１０μｍのＰＣフィルム基板を用いてもよい。またＮＡが０．６５の光学系の光ヘッドを用いる場合は、図２５に示したディスク回転安定化板（０．５ｍｍｔ）を光ヘッド側に配置し、光ディスク媒体と安定化板の間に０．２ｍｍ程度のスペーサを設けることで、第一の基板として、厚さが９０μｍ〜１１０μｍのＰＣフィルム基板を用いることができる。
【０１００】
上述した第一の実施例〜第四の実施例に述べた第二の基板及び第三の基板の厚みは、上述した値に限定されるものではない。すなわち、用いる光ヘッドの球面収差補正機構の能力に応じて適宜選択される。例えば厚さ１００μｍの第二の基板を用いて、その両側に凹凸パターンを第一の紫外線硬化樹脂を用いて形成してもよい。また第三の基板は、スペーサ層としての機能を有する場合もあるが、光ディスク媒体の最表面に形成される場合もある。この場合には、基板の厚さは上述した値に限定されるものではない。例えば厚さ１００μｍのやや厚い基板をその最表面に用いてもよい。但し、第三の基板がスペーサ層として機能する部分では、用いる光ヘッドの球面収差補正機構の能力に応じて適宜その厚みが選択される。
【０１０１】
上述した第一の実施例〜第四の実施例に述べた各々の貼合プロセスは、全て真空中貼合方法によって行われる。すなわち、各々の貼合用基板の芯出しを行う。その後、真空中で各々の貼合用基板を貼合する。その状態で外部より紫外線を照射し、紫外線硬化樹脂を硬化させる。しかし、芯出し及び貼合を大気中で行う方法においても、互いに貼合する面に塗布された紫外線硬化樹脂中に貼合時に気泡を混入させることなく貼合することで、特に問題なく貼合がなされることは確認ずみである。
【０１０２】
以上に述べたように、多層の情報記録層を有する光学的情報記録媒体において、層間クロストークや球面収差に影響を及ぼす情報記録層間のスペーサ層として、その膜厚の大部分を膜厚変動の少ない薄いＰＣフィルム基板で形成した。さらに層間の接着用樹脂やレーザ光をガイドするための凹凸パターンやピット等は５μｍ以下の紫外線硬化樹脂で形成した。これにより、各々の情報記録層において信号品質の高い再生信号が得られる。
また、従来の多層光学的情報記録媒体の製造方法のように基板上に順次、情報記録層を積層する方法とは異なる。つまり、凹凸パターンや情報記録層を成膜済みの構造体を適宜、必要に応じて組み合わせて多層構造を有する光学的情報記録媒体を作製する。これにより、歩留まりの改善や製造部材のロスを抑制できる。
【０１０３】
以上、実施の形態を参照して本願発明を説明したが、本願発明は上記によって限定されるものではない。本願発明の構成や詳細には、発明のスコープ内で当業者が理解し得る様々な変更をすることができる。
【０１０４】
この出願は、２００８年１０月２２日に出願された日本出願特願２００８−２７１８２６を基礎とする優先権を主張し、その開示の全てをここに取り込む。
【産業上の利用可能性】
【０１０５】
本発明は、レーザ光が照射されて情報が光学的に記録、又は再生される光学的情報媒体及びその製造方法に適用可能である。
【符号の説明】
【０１０６】
１１  第１の基板
１２  第２の基板
１３  第３の基板
２１、２２  紫外線硬化樹脂
３０、３１  モールド
４１、４１、４３  情報記憶層
１０１  基板
１０２  情報記録層
１０３、１０５、１０７  紫外線硬化樹脂
１０４  スペーサ層
１０６  情報記録層
１０８  基板
【図１Ａ】
2010047023.tif 000005
【図１Ｂ】
2010047023.tif 000006
【図１Ｃ】
2010047023.tif 000007
【図１Ｄ】
2010047023.tif 000008
【図２Ａ】
2010047023.tif 000009
【図２Ｂ】
2010047023.tif 000010
【図２Ｃ】
2010047023.tif 000011
【図２Ｄ】
2010047023.tif 000012
【図３Ａ】
2010047023.tif 000013
【図３Ｂ】
2010047023.tif 000014
【図３Ｃ】
2010047023.tif 000015
【図４Ａ】
2010047023.tif 000016
【図４Ｂ】
2010047023.tif 000017
【図４Ｃ】
2010047023.tif 000018
【図５Ａ】
2010047023.tif 000019
【図５Ｂ】
2010047023.tif 000020
【図５Ｃ】
2010047023.tif 000021
【図５Ｄ】
2010047023.tif 000022
【図６Ａ】
2010047023.tif 000023
【図６Ｂ】
2010047023.tif 000024
【図６Ｃ】
2010047023.tif 000025
【図６Ｄ】
2010047023.tif 000026
【図７Ａ】
2010047023.tif 000027
【図７Ｂ】
2010047023.tif 000028
【図７Ｃ】
2010047023.tif 000029
【図８Ａ】
2010047023.tif 000030
【図８Ｂ】
2010047023.tif 000031
【図９】
2010047023.tif 000032
【図１０Ａ】
2010047023.tif 000033
【図１０Ｂ】
2010047023.tif 000034
【図１０Ｃ】
2010047023.tif 000035
【図１０Ｄ】
2010047023.tif 000036
【図１１Ａ】
2010047023.tif 000037
【図１１Ｂ】
2010047023.tif 000038
【図１１Ｃ】
2010047023.tif 000039
【図１１Ｄ】
2010047023.tif 000040
【図１２Ａ】
2010047023.tif 000041
【図１２Ｂ】
2010047023.tif 000042
【図１２Ｃ】
2010047023.tif 000043
【図１３Ａ】
2010047023.tif 000044
【図１３Ｂ】
2010047023.tif 000045
【図１３Ｃ】
2010047023.tif 000046
【図１４Ａ】
2010047023.tif 000047
【図１４Ｂ】
2010047023.tif 000048
【図１４Ｃ】
2010047023.tif 000049
【図１５Ａ】
2010047023.tif 000050
【図１５Ｂ】
2010047023.tif 000051
【図１５Ｃ】
2010047023.tif 000052
【図１６Ａ】
2010047023.tif 000053
【図１６Ｂ】
2010047023.tif 000054
【図１６Ｃ】
2010047023.tif 000055
【図１６Ｄ】
2010047023.tif 000056
【図１７Ａ】
2010047023.tif 000057
【図１７Ｂ】
2010047023.tif 000058
【図１７Ｃ】
2010047023.tif 000059
【図１７Ｄ】
2010047023.tif 000060
【図１８Ａ】
2010047023.tif 000061
【図１８Ｂ】
2010047023.tif 000062
【図１９】
2010047023.tif 000063
【図２０】
2010047023.tif 000064
【図２１】
2010047023.tif 000065
【図２２】
2010047023.tif 000066
【図２３】
2010047023.tif 000067
【図２４】
2010047023.tif 000068
【図２５】
2010047023.tif 000069
【国際調査報告】
2010047023.tif 000070
2010047023.tif 000071
2010047023.tif 000072
2010047023.tif 000073